(57)【要約】【課題】  高速な複写機、プリンター等において、使用環境に依らず安定した電子写真特性を示し、耐久においても良好な特性を示す電子写真感光体を提供する。【解決手段】  プロセススピードが１５０ｍｍ／ｓｅｃ以上である電子写真装置に使用される電子写真感光体において、該電子写真感光体は導電性支持体上に中間層及び感光層を順次形成されており、該中間層の電子移動度が１０−７ｃｍ２／Ｖ・ｓｅｃ以上であることを特徴とする電子写真感光体、及び、該電子写真感光体を有するプロセスカートリッジ及び電子写真装置。【選択図】  なし【特許請求の範囲】
【請求項１】
プロセススピードが１５０ｍｍ／ｓｅｃ以上である電子写真装置に使用される電子写真感光体において、該電子写真感光体は導電性支持体上に中間層及び感光層を順次形成されており、該中間層の電子移動度が１０−７ｃｍ２／Ｖ・ｓｅｃ以上であることを特徴とする電子写真感光体。
【請求項２】
前記プロセススピードが２００ｍｍ／ｓｅｃ以上である電子写真装置において使用される電子写真感光体であることを特徴とする請求項１に記載の電子写真感光体。
【請求項３】
前記中間層の電子移動度が１０−６ｃｍ２／Ｖ・ｓｅｃ以上である、請求項１または２に記載の電子写真感光体。
【請求項４】
前記感光層が電荷発生層、電荷輸送層の順に積層された機能分離型電子写真感光体において、該電荷発生層中に電子輸送機能を有する有機化合物を含有することを特徴とする請求項１〜３のいずれかに記載の電子写真感光体。
【請求項５】
前記中間層の電子移動度μｄ（ｅ）、中間層の膜厚ｄ（ｅ）、感光層の正孔移動度μｄ（ｈ）、感光層の膜厚ｄ（ｈ）が、一般式（１−１）で示されることを特徴とする請求項１〜４のいずれかに記載の電子写真感光体。
［μｄ（ｅ）×ｄ（ｈ）］／［μｄ（ｈ）×ｄ（ｅ）］≧０．１    （１−１）
【請求項６】
前記中間層の電子移動度μｄ（ｅ）、中間層の膜厚ｄ（ｅ）、感光層の正孔移動度μｄ（ｈ）、感光層の膜厚ｄ（ｈ）が、一般式（１−２）で示されることを特徴とする請求項１〜４のいずれかに記載の電子写真感光体。
［μｄ（ｅ）×ｄ（ｈ）］／［μｄ（ｈ）×ｄ（ｅ）］≧１．０    （１−２）
【請求項７】
請求項１〜６のいずれか記載の電子写真感光体と、帯電手段、現像手段、及びクリーニング手段からなる群より選ばれる少なくとも１つの手段を一体に支持し、電子写真装置に着脱自在であることを特徴とするプロセスカートリッジ。
【請求項８】
請求項１〜６のいずれか記載の電子写真感光体、帯電手段、露光手段、現像手段及び転写手段を有することを特徴とする電子写真装置。
【発明の詳細な説明】
【技術分野】
【０００１】
本発明は電子写真感光体並びに該電子写真感光体を備えたプロセスカートリッジ及び電子写真装置に関する。
【背景技術】
【０００２】
従来、電子写真感光体には、セレン、硫化カドミウム、酸化亜鉛等の無機光導電物質が広く用いられていた。一方、有機光導電物質を用いた電子写真感光体としてはポリ−Ｎ−ビニルカルバゾールに代表される光導電性ポリマーや２，５−ビス（ｐ−ジエチルアミノフェニル）−１，３，４−オキサジアゾールのような低分子の有機光導電性物質を用いたもの、更には、かかる有機光導電性物質と各種染料や顔料を組み合わせたもの等が知られている。
【０００３】
有機導電性物質を用いた電子写真感光体は成膜性が良く、塗工によって生産できるため、極めて生産性が高く、安価な電子写真感光体を提供できる利点を有している。また、使用する染料や顔料等の選択により、感光波長域を自在にコントロールすることができる等の利点を有し、これまで幅広い検討がなされてきた。特に最近では、有機導電性染料や顔料を含有した電荷発生層と、光導電性ポリマーや低分子の有機光導電性物質を含有した電荷輸送層を積層した機能分離型電子写真感光体の開発により、従来の有機電子写真感光体の欠点とされていた感度や、耐久性に著しい改善がなされてきており、これが有機電子写真感光体の主流となってきている。
【０００４】
一方、感光層を導電性支持体上に直接形成した場合、帯電能が低く、繰り返し使用時の電位安定性に欠ける等の問題があった。
【０００５】
これらの電位が安定していないと、画像濃度が安定しなかったり、画像にカブリが生じたりしてしまう。
【０００６】
このため感光層と支持体の間のバリヤー性、支持体表面の欠陥、汚れ、付着物、傷等の被覆性のために、感光層と導電性支持体の間にバリヤー層としての機能と接着層としての機能を有する中間層を設けることが提案されている。
【０００７】
このような中間層としては、ポリアミド（例えば、特許文献１及び２参照。）、ポリエステル（例えば、特許文献３及び４参照。）、ポリウレタン（例えば、特許文献５及び６参照。）、カゼイン（例えば、特許文献７参照。）、ポリペプチド（例えば、特許文献８参照。）、ポリビニルアルコール（例えば、特許文献９参照。）、ポリビニルピロリドン（例えば、特許文献１０参照。）、酢酸ビニル−エチレン共重合体（例えば、特許文献１１参照。）、無水マレイン酸エステル重合体（例えば、特許文献１２参照。）、ポリビニルブチラール（例えば、特許文献１３及び１４参照。）、４級アンモニウム塩含有重合体（例えば、特許文献１５及び１６参照。）、エチルセルロース（例えば、特許文献１７参照。）、ポリアミド酸（例えば、特許文献１８参照。）などの樹脂を用いることが知られている。
【０００８】
しかし、これらの材料を中間層として用いた電子写真感光体では、電位が温湿度環境の影響による変化を生じやすく、高温多湿下のバリヤー機能低下で支持体側からのキャリア注入により暗部電位が低下し、コピーした画像の濃度が薄くなる欠点があった。
【０００９】
また、反転現像を行う電子写真方式のプリンターにこのような電子写真感光体を使用した場合には、高温多湿下で画像にカブリを生じ易くなるといった問題があった。
【００１０】
特に、感光層が電荷発生層と電荷輸送層を順次積層した積層型電子写真感光体では電荷発生物質を高濃度に含む電荷発生層が中間層上に接して位置するため、支持体側からのキャリア注入増加による電位低下がより起こり易く、中間層のバリヤー機能がわずかに低下しても反転現像方式のプリンターなどではカブリが発生し易かった。
【特許文献１】特開昭４６−４７３４４号公報
【特許文献２】特開昭５２−２５６３８号公報
【特許文献３】特開昭５２−２０８３６号公報
【特許文献４】特開昭５４−２６７３８号公報
【特許文献５】特開昭４９−１００４４号公報
【特許文献６】特開昭５３−８９４３５号公報
【特許文献７】特開昭５５−１０３５５６号公報
【特許文献８】特開昭５３−４８５２３号公報
【特許文献９】特開昭５２−１００２４０号公報
【特許文献１０】特開昭４８−３０９３６号公報
【特許文献１１】特開昭４８−２６１４１号公報
【特許文献１２】特開昭５２−１０１３８号公報
【特許文献１３】特開昭５７−９０６３９号公報
【特許文献１４】特開昭５８−１０６５４９号公報
【特許文献１５】特開昭５１−１２６１４９号公報
【特許文献１６】特開昭５６−６０４４８号公報
【特許文献１７】特開昭５５−１４３５６４号公報
【特許文献１８】特開平０７−０７２６４５号公報
【発明の開示】
【発明が解決しようとする課題】
【００１１】
近年、これら電子写真感光体を用いる複写機、プリンター等の高速化、高画質化に伴い、中間層の支持体側からのキャリア注入に対するバリヤー機能、および画像形成に伴う光照射により発生した電荷の移動機能は、より一層の高機能化が求められるようになっている。
【００１２】
従来の電気伝導による中間層では、バリヤー性を確保するために高抵抗化すると残留電位が上昇し、反対に抵抗を下げるとバリヤー性が不十分となりカブリがひどくなるという、相反する性質がある。
【課題を解決するための手段】
【００１３】
本発明者らは、鋭意研究を重ねた結果、一般的な電気伝導に依らず、整流作用を有する機能性を有する中間層、もしくは感光層を用いることにより、高速な複写機、プリンター等において、使用環境に依らず安定した電子写真特性を示し、耐久においても良好な特性を示すことを見出した。
【００１４】
すなわち、本発明は、プロセススピードが１５０ｍｍ／ｓｅｃ以上である電子写真装置に使用される電子写真感光体において、該電子写真感光体は導電性支持体上に中間層及び感光層を順次形成されており、該中間層の電子移動度が１０−７ｃｍ２／Ｖ・ｓｅｃ以上であることを特徴とする電子写真感光体。
【００１５】
また、本発明は、上記電子写真感光体と、帯電手段、現像手段、及びクリーニング手段からなる群より選ばれる少なくとも１つの手段を一体に支持し、電子写真装置に着脱自在であることを特徴とするプロセスカートリッジである。
【００１６】
また、本発明は、上記電子写真感光体、帯電手段、露光手段、現像手段及び転写手段を有することを特徴とする電子写真装置である。
【発明の効果】
【００１７】
本発明では、プロセススピードの速い領域において、電子移動度が１×１０−７ｃｍ２／Ｖ・ｓｅｃ以上の電子輸送能を有する中間層を用いることで、繰り返し特性に優れた電子写真感光体を提供することができる。
【発明を実施するための最良の形態】
【００１８】
本発明の電子写真感光体の構成を詳細に説明する。
【００１９】
本発明は、中間層に、電子輸送機能を有する化合物を含有することにより、より高速な複写機、プリンターにおけるプロセスで使用することを可能とすることを特徴とする。一般に複写機、プリンターに用いられる電子写真感光体は円筒形であることが多く、これらの装置内部での電子写真感光体の周速度をプロセススピードという。本発明で使用する電子写真感光体は負帯電型電子写真感光体である。負帯電型電子写真感光体では、電子写真感光体表面は帯電手段により、負極性に帯電しており、光照射により発生したキャリア対のうち、正孔は表面電荷側へ移動し、電子は基板側へ移動していくことになる。このうち、基板側へ移動する電子は、電子輸送能を有する中間層を通じて基板側へ移動し、同時に中間層は基板から電荷輸送層への正孔注入を防止する。
【００２０】
本発明の電子写真感光体の構成は、導電性支持体上に中間層、感光層を順次形成したものであり、該中間層が電子搬送物質を含有しており、その時の電子移動度が１０−７ｃｍ２／Ｖ・ｓｅｃ以上であり、より好ましくは１０−６ｃｍ２／Ｖ・ｓｅｃ以上であることを特徴とする。
【００２１】
更に感光層の膜厚ｄ（ｈ）、正孔移動度μｄ（ｈ）と、中間層の膜厚ｄ（ｅ）、電子移動度μｄ（ｅ）との間には、正孔及び電子が電子写真感光体表面及び基板に移動する時間の比で表わされる下記式（１−３）
［μｄ（ｅ）×ｄ（ｈ）］／［μｄ（ｈ）×ｄ（ｅ）］≧ｋ    （１−３）
の関係を求めると、ｋ＝０．１であることが好ましく、より好ましくはｋ＝１．０である。このことは、発生したキャリア対が、正孔と電子に分離し、移動する際、電子の基板電極への移動が速やかに行われることを示しており、そのことが結果として電子写真感光体の電子写真特性、特に繰り返し使用時の電位特性の安定性向上に寄与しているものと考えられる。
【００２２】
本発明の電子写真感光体の感光層の構成は、電荷発生物質を含有する電荷発生層および電荷輸送物質を含有する電荷輸送層をこの順に積層した構成、また電荷発生物質と電荷輸送物質を同一層中に分散した単層からなる構成のいずれの構成をとることも可能である。また、単層、積層どちらの場合においても、感光層の上層に保護層を設けることが可能であり、この場合、保護層が表面層となる。
【００２３】
本発明の電子写真感光体の導電性支持体は、鉄、銅、金、銀、アルミニウム、亜鉛、チタン、鉛、ニッケル、スズ、アンチモン、インジウムなどの金属や合金、あるいは前記金属の酸化物、カーボン、導電性高分子などが使用可能である。形状は円筒状、円柱状などのドラム形状と、ベルト状、シート状のものとがある。前記導電性材料は、そのまま成形加工される場合、塗料として用いられる場合、蒸着される場合や、エッチング、プラズマ処理により加工される場合もある。塗料の場合、支持体は前記金属、合金はもちろん、紙、プラスチックなども用いることが可能である。
【００２４】
さらに支持体と下引層との間に、導電性支持体のムラや欠陥の被覆、及び画像入力がレーザー光の場合には散乱による干渉縞防止を目的とした導電層を設けることが好適である。これは、カーボンブラック、金属粒子、金属酸化物等の導電性粉体を、バインダー樹脂中に分散して形成することができる。
【００２５】
本発明の電子写真感光体は、導電性支持体あるいは導電層と感光層との間に中間層を設ける。中間層は界面での電荷注入制御や接着層として機能する。本発明における中間層は電子輸送機能を有しており、その電子移動度は１０−７ｃｍ２／Ｖ・ｓｅｃ以上が好ましく、より好ましくは１０−６ｃｍ２／Ｖ・ｓｅｃ以上である。
【００２６】
電子及び正孔移動度の測定は、走行時間法（ｔｉｍｅ  ｏｆ  ｆｌｉｇｈｔ  ｍｅｔｈｏｄ）により求めることが可能である。移動度は電界強度に依存することが知られており、電界強度が３×１０７Ｖ／ｍである時の値を使用する。具体的な測定方法は、導電性支持体上に電荷発生層及び電荷輸送層を順次形成した試料をＩＴＯコーティング等の導電性物質をコートしたガラス透明電極で挟み込み、電源並びに電流測定用抵抗からなる回路を形成し、電圧印加した上で透明電極側から試料に光照射することにより、電荷発生層で発生したキャリアのうち、電荷輸送層へ注入されたものが、電荷輸送相中をホッピング伝導により走行する際の電流波形をオシロスコープで観察することにより、試料内を走行するキャリアの走行時間（ｔ）を得る。この走行時間（ｔ）と試料の厚み（ｄ）から速度（ｖ＝ｄ／ｔ）が求められ、その速度（ｖ）は移動度（μ）と電界強度（Ｅ）の積（ｖ＝μＥ）であることから、試料の移動度（μ）を求めることが出来る。
【００２７】
このようにして求められる移動度より、感光層の膜厚ｄ（ｈ）、正孔移動度μｄ（ｈ）と、中間層の膜厚ｄ（ｅ）、電子移動度μｄ（ｅ）との間には、正孔及び電子が電子写真感光体表面及び基板に移動する時間の比で表わされる下記式（１−４）
［μｄ（ｅ）×ｄ（ｈ）］／［μｄ（ｈ）×ｄ（ｅ）］≧ｋ    （１−４）
の関係を求めると、ｋ＝０．１であることが好ましく、より好ましくはｋ＝１．０である。
【００２８】
本発明の中間層は、電子輸送性を示す物質を含有し、電子輸送物質としては、例えばフタルイミド、４−ニトロフタルイミド、テトラシアノエチレン、テトラシアノキノジメタン、クロラニル、ブロマニル、ｏ−ニトロ安息香酸、トリニトロフルオレノン、キノン、ジフェノキノン、ナフトキノン、アントラキノン、スチルベンキノン、２，４，７−トリニトロフルオレノン、２，４，５，７−テトラニトロフルオレノンなどの電子吸引性物質やこれら電子吸引性物質を高分子化したものや、アゾ顔料、ペリレン顔料などの顔料が挙げられる。
【００２９】
また、電子輸送物質以外に、同時にバインダー樹脂を用いることも可能である。バインダー樹脂の具体例として、ポリエステル、ポリウレタン、ポリアクリレート、ポリエチレン、ポリスチレン、ポリブタジエン、ポリカーボネート、ポリアミド、ポリプロピレン、ポリイミド、フェノール樹脂、アクリル樹脂、シリコーン樹脂、エポキシ樹脂、ユリア樹脂、アリル樹脂、アルキッド樹脂、ポリアミド−イミド、ナイロン、ポリサルフォン、ポリアリルエーテル、ポリアセタール、ブチラール樹脂、ベンザール樹脂などが挙げられる。
【００３０】
中間層の厚さは好ましくは０．１〜１０μｍ、より好ましくは０．３〜５μｍである。電荷輸送層中に含まれる電荷輸送物質の量は、質量比で好ましくは２０〜１００質量％であり、より好ましくは３０〜１００質量％である。
【００３１】
本発明の感光層が機能分離型の層構成である場合には導電性支持体上に形成された電子輸送機能を有する中間層上に電荷発生層および電荷輸送層を積層する。しかしながら、層を形成する順序は特に制限されるものではない。
【００３２】
本発明において電荷発生物質としては一般的な材料を用いることが可能である。電荷発生物質として一般に、セレン−テルル、ピリリウム、チアピリリウム系染料、また各種の中心金属および結晶系、具体的には例えばα、β、γ、εおよびＸ型などの結晶型を有するフタロシアニン化合物、アントアントロン顔料、ジベンズピレンキノン顔料、ピラントロン顔料、トリスアゾ顔料、ジスアゾ顔料、モノアゾ顔料、インジゴ顔料、キナクリドン顔料、非対称キノシアニン顔料、およびキノシアニンおよび特開昭５４−１４３６４５号公報に記載のＡ−Ｓｉなどが挙げられる。
【００３３】
また、電荷発生物質以外に、バインダー樹脂を用いることも可能である。バインダー樹脂の具体例として、ポリエステル、ポリウレタン、ポリアクリレート、ポリエチレン、ポリスチレン、ポリブタジエン、ポリカーボネート、ポリアミド、ポリプロピレン、ポリイミド、フェノール樹脂、アクリル樹脂、シリコーン樹脂、エポキシ樹脂、ユリア樹脂、アリル樹脂、アルキッド樹脂、ポリアミド−イミド、ナイロン、ポリサルフォン、ポリアリルエーテル、ポリアセタール、ブチラール樹脂、ベンザール樹脂などが挙げられる。
【００３４】
電荷発生層の膜厚は、０．００１〜６μｍが好ましく、より好ましくは、０．０１〜２μｍである。電荷発生層に含有される電荷発生物質の量は、質量比で１０〜１００質量％が好ましく、より好ましくは５０〜１００質量％である。
【００３５】
電荷輸送物質の例としては、ピレン化合物、Ｎ−アルキルカルバゾール化合物、ヒドラゾン化合物、Ｎ，Ｎ−ジアルキルアニリン化合物、ジフェニルアミン化合物、トリフェニルアミン化合物、トリフェニルメタン化合物、ピラゾリン化合物、スチリル化合物、スチルベン化合物などが挙げられる。
【００３６】
また、電荷輸送物質以外に、バインダー樹脂を用いることも可能である。バインダー樹脂の具体例として、ポリエステル、ポリウレタン、ポリアクリレート、ポリエチレン、ポリスチレン、ポリブタジエン、ポリカーボネート、ポリアミド、ポリプロピレン、ポリイミド、フェノール樹脂、アクリル樹脂、シリコーン樹脂、エポキシ樹脂、ユリア樹脂、アリル樹脂、アルキッド樹脂、ポリアミド−イミド、ナイロン、ポリサルフォン、ポリアリルエーテル、ポリアセタール、ブチラール樹脂、ベンザール樹脂などが挙げられる。
【００３７】
電荷輸送層を最表面に用いる場合、電荷輸送層に熱、光、放射線を利用して、硬化、重合する樹脂、あるいはモノマー、更には光導電機能を有する硬化、重合する樹脂あるいはモノマーを用いることが可能である。
【００３８】
電荷輸送層の厚さは好ましくは５〜７０μｍ、より好ましくは１０〜３０μｍである。電荷輸送層中に含まれる電荷輸送物質の量は、質量比で好ましくは２０〜１００質量％であり、より好ましくは３０〜１００質量％である。
【００３９】
感光層を単層で用いる場合、電荷発生物質と電荷輸送物質を同一層内に含有する。電荷発生物質及び電荷輸送物質の具体例は、上記積層型電子写真感光体の場合と同様である。
【００４０】
単層感光層は８〜４０μｍの厚さが好ましく、より好ましくは１２〜３０μｍである。電荷発生物質や電荷輸送物質等の光導電性物質を好ましくは２０〜１００質量％含有するが、より好ましくは３０〜１００質量％である。
【００４１】
保護層を設ける場合その膜厚は０．０１〜１０μｍが好ましく、より好ましくは０．１〜７μｍである。保護層は電荷発生物質または電荷輸送物質を含有してもよい。また、放射線を利用して、硬化、重合する樹脂、あるいはモノマー、更には光導電機能を有する硬化、重合する樹脂あるいはモノマーを用いることが可能である。さらに、保護層中に金属及びその酸化物、窒化物、塩、合金やカーボン等の導電性材料を含有してもよい。その様な金属種としては、鉄、銅、金、銀、鉛、亜鉛、ニッケル、スズ、アルミニウム、チタン、アンチモン、インジウムなどが挙げられ、具体的には、ＩＴＯ、ＴｉＯ２、ＺｎＯ、ＳｎＯ２、Ａｌ２Ｏ３などが使用可能である。導電性材料は微粒子状のものを保護層中に分散させるが、その粒子径は好ましくは０．００１〜５μｍ、より好ましくは０．０１〜１μｍのものが用いられ、その保護層への添加量は、好ましくは１〜７０質量％、より好ましくは５〜５０質量％である。分散剤としてチタンカップリング剤、シランカップリング剤、各種界面活性などを用いてもよい。電荷発生層にハロゲン基を有するバインダー樹脂を含有する場合、質量比で０．１〜５０質量％が好ましく、より好ましくは１〜２０質量％である。
【００４２】
感光層を構成する各層には、酸化防止剤や光劣化防止剤、放射線劣化防止剤等各種添加剤を用いてもよい。また、表面層にはその滑性や撥水性を改善する目的で各種フッ素化合物やシラン化合物、金属酸化物等あるいはそれらの微粒子等を含有してもよい。これらの分散性を改善する目的で分散剤や界面活性剤を用いてもよい。表面層におけるこれら添加物の含有量は好ましくは１〜７０質量％、より好ましくは５〜５０質量％である。
【００４３】
本発明の電子写真感光体の製造方法としては、蒸着、塗布などの方法が用いられる。塗布による方法は、薄膜から厚膜まで広い範囲で、しかもさまざまな組成の膜が形成可能である。具体的には、バーコーター、ナイフコーター、浸漬塗布、スプレー塗布、ビーム塗布、静電塗布、ロールコーター、アトライター、粉体塗布などで塗布される。
【００４４】
図２に本発明の電子写真感光体を用いた一般的な電子写真装置の概略構成例を示した。
【００４５】
図２において、４は像担持体としての本発明のドラム型電子写真感光体であり軸５を中心に矢印方向に所定の周速度で回転駆動される。該電子写真感光体４は回転過程で帯電手段６によりその周面に正または負の所定電位の均一帯電を受け、次いで露光部にての像露光手段（不図示）により像露光光７（スリット露光・レーザービーム走査露光など）を受ける。これにより電子写真感光体周面に露光像に対応した静電潜像が順次形成されていく。
【００４６】
その静電潜像はついで現像手段８でトナー現像されたそのトナー現像像が転写手段９により不図示の給紙部から電子写真感光体４と転写手段９との間に電子写真感光体４の回転と同期取り出されて給紙された転写材１０の面に順次転写されていく。
【００４７】
像転写を受けた転写材１０は電子写真感光体面から分離されて定着手段１１へ導入されて像定着を受けて複写物（コピー）として機外へ出力される。
【００４８】
像転写後の電子写真感光体４の表面はクリーニング手段１２にて転写残りトナーの除去を受けて清浄面化され、更に前露光手段（不図示）からの前露光光１３により除電処理されて繰り返して像形成に使用される。
【００４９】
電子写真装置として、上述の電子写真感光体や現像手段、クリーニング手段１２などの構成要素のうち、複数のものを装置ユニットとして一体に結合して構成し、このユニットを装置本体に対して着脱自在に構成しても良い。例えば、電子写真感光体４とクリーニング手段１２とを一体化してひとつの装置ユニットとし、装置本体のレールなどの案内手段１５を用いて着脱自在の構成にしても良い。このとき、上記の装置ユニットの方に帯電手段および／または現像手段を伴って構成しても良い。
【００５０】
光像露光７は、電子写真装置を複写機やプリンターとして使用する場合には、原稿からの反射光や透過光、あるいは原稿を読取り信号化し、この信号によりレーザービームの走査、ＬＥＤアレイの駆動、または液晶シャッターアレイの駆動などにより行われる。ファクシミリのプリンターとして使用する場合には、光像露光７は受信データをプリントするための露光になる。
【００５１】
本発明の電子写真感光体は電子写真複写機に利用するのみならず、レーザービームプリンター、ＣＲＴプリンター、ＬＥＤプリンター、液晶プリンター、レーザー製版など電子写真応用分野にも広く用いることができる。
【実施例】
【００５２】
以下、本発明の具体的な実施例について説明する。
【００５３】
［実施例１］
本実施例における電子写真感光体は以下の通りである。まず導電層用の塗料を以下の手順で調製した。１０質量％の酸化アンチモンを含有する酸化錫で被覆した導電性酸化チタン粉体５０部（質量部、以下同様）、レゾール型フェノール樹脂２５部、メチセロソルブ２０部、メタノール５部およびシリコーンオイル（ポリジメチルシロキサンポリオキシアルキレン共重合体、平均分子量３０００）０．００２部を直径１ｍｍガラスビーズを用いたサンドミル装置で２時間分散して調製した。上記塗料を直径３０ｍｍのアルミニウムシリンダー上に浸漬コーティング法で塗布し、１４０℃で３０分乾燥して、膜厚２０μｍの導電層を形成した。
【００５４】
次に、表1の化合物例Ｅ１で示される構造を有する電子輸送物質５部と下記式（１）で示される繰り返し単位を有するポリカーボネート樹脂（粘度平均分子量：２２０００）５部をクロロベンゼン９０部に溶解し、中間層用塗料を調製した。上記塗料を前記導電層上に浸漬コーティング法によって塗布し、１００℃で２０分間乾燥して、膜厚１．５μｍの中間層を形成した。
【００５５】
次にＣｕＫαのＸ線回折におけるブラッグ角２θ±０．２度が９．０度、１４．２度、２３．９度及び２７．１度に強いピークを有するオキシチタニウムフタロシアニンを３部、ポリビニルブチラール（商品名：エスレックＢＭ−２、積水化学（株）製）３部及びシクロヘキサノン３５部を直径１ｍｍガラスビーズを用いたサンドミル装置で２時間分散して、その後に酢酸エチル６０部を加えて電荷発生層用塗料を調製した。この塗料を前記下引き層上に浸漬塗布方法で塗布して５０℃で１０分間乾燥し、膜厚０．２μｍの電荷発生層を形成した。
【００５６】
次いで電荷輸送物質として下記式（２）で表されるトリールアミン化合物１０部と、下記式（１）で示される繰り返し単位を有するポリカーボネート樹脂（粘度平均分子量：２２０００）１０部をモノクロロベンゼン３０部およびジクロロメタン３０部の混合溶媒中に溶解し、電荷輸送層用塗料を調製した。この塗料を、前記電荷発生層上に浸漬コーティング法によって塗布し、１００℃で６０分間熱風乾燥して、膜厚２０μｍの電荷輸送層を形成し、電子写真感光体を得た。
【００５７】
作成した電子写真感光体を、ジェンテック（株）製ドラム試験機Ｃ５９を用いて評価した。プロセススピードを９４ｍｍ／ｓｅｃ、１５７ｍｍ／ｓｅｃ、２０４ｍｍ／ｓｅｃとしたときの初期及び１時間耐久後の電子写真特性の挙動を観測した。これらの結果を表２及び表３に示す。表２には、プロセススピード１５７ｍｍ／ｓｅｃでの電子写真感光体の初期の暗部電位（Ｖｄ０）、明部電位（Ｖｌ０）、及び残留電位（Ｖｓｌ０）と、電子写真感光体の１時間耐久後の暗部電位の変動（ΔＶｄ）、明部電位の変動（ΔＶｌ）、及び残留電位の変動（ΔＶｓｌ）、及び、上記式（１−３）におけるｋ値を示す。表３には、プロセススピード、９４ｍｍ／ｓｅｃ、１５７ｍｍ／ｓｅｃ、及び２０４ｍｍ／ｓｅｃのそれぞれにおいての電子写真感光体の初期の残留電位（Ｖｓｌ０）、及び１時間耐久後の残留電位の変動（ΔＶｓｌ）を示す。
【００５８】
（移動度測定）
一方、移動度測定のため、アルミシート上に、前記電荷発生層用塗料をワイヤーバーで塗布して５０℃１０分間乾燥し、膜厚０．２μｍの電荷発生層を形成した。
【００５９】
次に、表１の化合物例Ｅ１で示される構造を有する電子輸送物質５部と下記式（１）で示される繰り返し単位を有するポリカーボネート樹脂（粘度平均分子量２２０００）５部をクロロベンゼン３０部に溶解し、前記電荷発生層上にワイヤーバーで塗布して１００℃で６０分間乾燥し、膜厚２０μｍの電荷輸送層を形成し、電子移動度測定用サンプルを作成した。
【００６０】
次に、下記式（２）で示される化合物を５部と下記式（１）で示される繰り返し単位を有するポリカーボネート樹脂（粘度平均分子量：２２０００）５部をクロロベンゼン３０部に溶解し、前記電荷発生層上にワイヤーバーで塗布して１００℃で６０分間乾燥し、膜厚２０μｍの電荷輸送層を形成し、正孔移動度測定用サンプルを作成した。
【００６１】
これらのサンプルの電子移動度、及び正孔移動度を図１に示す回路を組み、感光層に印加する電界を３．０×１０７Ｖ／ｍとなるよう調節し、その時得られた移動度を、表２に示す。
【００６２】
【化１】
2005189764.tif 000002
【００６３】
【化２】
2005189764.tif 000003
【００６４】
［実施例２］
実施例１の電子輸送物質を表１の化合物例Ｅ２で示される構造を有する電子輸送物質に代えた以外は、実施例１と同様に作成、評価する。
【００６５】
［実施例３］
実施例１の電子輸送物質を表１の化合物例Ｅ３で示される構造を有する電子輸送物質に代えた以外は、実施例１と同様に作成、評価する。
【００６６】
［実施例４］
実施例１において、表１の化合物例Ｅ１で示される構造を有する電子輸送物質７部とポリカーボネート樹脂１３部をクロロベンゼン１８０部に溶解し、中間層用塗料を調製し、作成した以外は、実施例１と同様に作成、評価した。
【００６７】
［実施例５］
実施例１において、表１の化合物例Ｅ１で示される構造を有する電子輸送物質６部とポリカーボネート樹脂１４部をクロロベンゼン１８０部に溶解し、中間層用塗料を調製し、作成した以外は、実施例１と同様に作成、評価した。
【００６８】
［実施例６］
実施例１において、電荷輸送物質を下記式（３）で示される構造を有するトリールアミン化合物に代えた以外は、実施例１と同様に作成、評価した。
【００６９】
【化３】
2005189764.tif 000004
【００７０】
［実施例７］
実施例３において、電荷輸送物質を上記式（３）で示される構造を有する化合物に代えた以外は、実施例３と同様に作成、評価した。
【００７１】
［比較例１］
実施例１の電子輸送物質を表１の化合物例Ｅ４で示される構造を有する電子輸送物質に代えた以外は、実施例１と同様に作成、評価した。
【００７２】
［比較例２］
比較例１の電子輸送物質を表１の化合物例Ｅ５で示される構造を有する電子輸送物質に代えた以外は、実施例１と同様に作成、評価した。
【００７３】
【表１】
2005189764.tif 000005
【００７４】
【表２】
2005189764.tif 000006
【００７５】
【表３】
2005189764.tif 000007
【図面の簡単な説明】
【００７６】
【図１】電子写真感光体の電子及び正孔移動度測定の例を示す図である。
【図２】本発明の電子写真感光体を有するプロセスカートリッジを有する電子写真装置の概略構成の例を示す図である。
【符号の説明】
【００７７】
１  透明電極
２  感光層
３  導電性支持体
４  電子写真感光体
５  軸
６  帯電手段
７  像露光光
８  現像手段
９  転写手段
１０  転写材
１１  定着手段
１２  クリーニング手段
１３  前露光光
１４  カートリッジ
１５  案内手段
【図１】
2005189764.tif 000008
【図２】
2005189764.tif 000009